(57)【特許請求の範囲】
【請求項１】
基材に形成された遮熱層であって、
多数の中空粒子と、
上記中空粒子を上記基材に保持すると共に上記中空粒子間を埋めて当該遮熱層の母材を形成するシリコーン系バインダとを備え、
上記バインダにナノ粒子が分散しており、
上記バインダには上記中空粒子が破砕されてなる破砕殻が含まれていることを特徴とする遮熱層。
【請求項２】
請求項１において、
上記バインダと上記ナノ粒子とが化学的に結合していることを特徴とする遮熱層。
【請求項３】
請求項２において、
上記ナノ粒子はシリカよりなり、該ナノ粒子と上記バインダとがシラノール基の脱水縮合によってシロキサン結合していることを特徴とする遮熱層。
【請求項４】
請求項１乃至請求項３のいずれか一において、
上記ナノ粒子の少なくとも一部は中空状であることを特徴とする遮熱層。
【請求項５】
請求項１乃至請求項４のいずれか一において、
上記遮熱層における上記ナノ粒子の含有量が０．５容量％以上１０容量％以下であることを特徴とする遮熱層。
【請求項６】
中空粒子と、バインダ用の反応性シリコーンと、該反応性シリコーンのシラノール基と反応して化学的に結合する官能基を有するナノ粒子との混合物を調製する工程と、
上記混合物を基材に塗布する工程と、
上記基材に塗布された混合物を焼成する工程を備え、
さらに、上記混合物を上記基材に塗布する前に、上記混合物に超音波を印加して上記中空粒子の一部を破砕する工程を備え、
上記焼成により、上記反応性シリコーンを架橋硬化させるとともに、上記ナノ粒子をその官能基によって反応性シリコーンに化学的に結合させて、上記基材に上記中空粒子と該中空粒子が破砕されてなる破砕殻と上記ナノ粒子と上記バインダよりなる遮熱層を形成することを特徴とする遮熱層の製造方法。
【発明の詳細な説明】
【技術分野】
【０００１】
本発明は遮熱層及びその製造方法に関する。
【背景技術】
【０００２】
産業機器や民生機器では、エネルギー効率を高めるために、従来より各種の遮熱材が使用され、また、遮熱材の研究開発も行なわれている。例えば、自動車においては、エンジンの熱効率を高めるために、燃焼室の壁面に設ける遮熱層の研究開発が進められている。また、排気系やＥＧＲクーラ等から廃熱を回収することも自動車の重要なニーズの一つであり、そのために効率の良い遮熱材が求められている。
【０００３】
エンジンの燃焼室壁面に遮熱層を設ける方法に関して、古くは、ＺｒＯ２をはじめとする無機酸化物粒子をプラズマ溶射することが知られ、無機酸化物粒子として中空粒子を使用することも知られている。特許文献１には、バインダ（シリコーン樹脂）中に多数の中空粒子が分散してなる遮熱層をエンジンの燃焼室壁面に形成すること、並びに、中空粒子と液状バインダを混合してなるゾル状の遮熱材料をスプレー等で基材に塗布した後に加熱硬化させることが記載されている。特許文献２には、中空粒子としての多数のガラスビーズをジルコニアバインダに分散させてなる遮熱層について記載されている。
【先行技術文献】
【特許文献】
【０００４】
【特許文献１】特開２０１４−００１７１８号公報
【特許文献２】ＷＯ２００９／０２０２０６号公報
【発明の概要】
【発明が解決しようとする課題】
【０００５】
遮熱層の遮熱性能自体は中空粒子の充填量の調整等によって比較的高いレベルまで高めることが可能となるが、高熱に晒され、さらには高圧が加わる遮熱層の場合はその耐久性の確保が問題になる。
【０００６】
本発明者の研究によれば、遮熱層が高熱・高圧を受けたときには、遮熱層にその表面からクラックが入り、そのクラックの進展によって遮熱層が表面側から欠けていくケースが多いことがわかった。遮熱層は高熱に晒されて収縮するところ、その収縮変形が基材によって拘束されているために内部に引張応力が発生する。この引張応力がバインダの引張強度を上回ると、遮熱層にその表面側からクラックが入っていく。クラックは、主としてバインダと中空粒子の界面に沿って進展する。中空粒子を割ってクラックが進展する場合もある。
【０００７】
クラックが遮熱層の表面から内部に入るだけであれば、遮熱性能が大きく低下することはない。しかし、遮熱層の熱収縮が繰り返されると、クラックの進展によってクラック同士が繋がり、その結果、遮熱層が表面側から欠けていき、所期の遮熱性能が得られなくなる。また、エンジンの燃焼室に形成された遮熱層の場合、クラックを生じた状態においてエンジンの異常燃焼が起こると、そのときに発生する衝撃波によって遮熱層が破壊され易くなるという問題がある。
【０００８】
そこで、本発明は、遮熱層の熱収縮によるクラックに対策することを課題とする。
【課題を解決するための手段】
【０００９】
本発明は、上記課題を解決するために、バインダにナノ粒子を分散させるようにした。
【００１０】
ここに開示する基材に形成された遮熱層は、多数の中空粒子と、この中空粒子を上記基材に保持すると共に上記中空粒子間を埋めて当該遮熱層の母材を形成するシリコーン系バインダとを備え、このバインダにナノ粒子が分散しており、さらに、上記バインダには上記中空粒子が破砕されてなる破砕殻が含まれていることを特徴とする。
【００１１】
このような遮熱層によれば、熱収縮によって内部に発生する引張応力がバインダ中のナノ粒子によって分散されて、不均一な応力集中が防がれる。そのため、遮熱層の熱収縮によるクラックの発生が抑制され、また、クラックが入っても、その進展が抑制される。さらに、バインダには中空粒子が破砕されてなる破砕殻が含まれており、この中空粒子の破砕殻が上記ナノ粒子と同様の働きをするため、クラックの抑制に有利になる。
【００１２】
好ましい実施形態では、上記バインダと上記ナノ粒子とが化学的に結合していることを特徴とする。ナノ粒子は比表面積が非常に大きいことから、その表面に官能基を有するとき、バインダとなるシリコーン樹脂の未反応シラノール基と反応し易くなる。バインダがナノ粒子と化学的に結合すると、バインダの熱分解が抑えられ、すなわち、熱分解して体積収縮することが抑えられ、クラックの発生及び進展の抑制に有利になる。
【００１３】
好ましい実施形態では、上記ナノ粒子はシリカよりなり、該ナノ粒子と上記バインダとがシラノール基の脱水縮合によってシロキサン結合していることを特徴とする。
【００１４】
好ましい実施形態では、上記ナノ粒子の少なくとも一部は中空状であることを特徴とする。これにより、遮熱性能の向上な有利になる。
【００１５】
上記遮熱層における上記ナノ粒子の含有量は０．５容量％以上１０容量％以下であることが好ましい。ナノ粒子の含有量が１０容量％を超えて多くなると、バインダによる中空粒子の保持効果が低くなる。ナノ粒子の含有量が０．５容量％未満になると、ナノ粒子による期待するクラック抑制効果が得られなくなる。
【００１６】
上記中空粒子の平均粒径（個数平均粒径）は３０μｍ以下であることが好ましい。中空粒子のより好ましい平均粒径は１０μｍ以下であり、さらに好ましいのは５μｍ以下である。このように中空粒子の粒径を小さくすると、遮熱層に多数の中空粒子を分散させることが可能になる。すなわち、遮熱層にその表面側から入るクラックは中空粒子によって進展が止められやすいところ、遮熱層に小さな中空粒子を多数分散させることによって、クラックの進展防止を図ることができる。
【００１８】
上記遮熱層の好ましい製造方法は、
中空粒子と、バインダ用の反応性シリコーンと、該反応性シリコーンのシラノール基と反応して化学的に結合する官能基を有するナノ粒子との混合物を調製する工程と、
上記混合物を基材に塗布する工程と、
上記基材に塗布された混合物を焼成する工程とを備え、
さらに、上記混合物を上記基材に塗布する前に、上記混合物に超音波を印加して上記中空粒子の一部を破砕する工程を備え、
上記焼成により、上記反応性シリコーンを架橋硬化させるとともに、上記ナノ粒子をその官能基によって反応性シリコーンに化学的に結合させて、上記基材に上記中空粒子と該中空粒子が破砕されてなる破砕殻と上記ナノ粒子と上記バインダよりなる遮熱層を形成することを特徴とする。
【発明の効果】
【００２０】
本発明によれば、遮熱層は、多数の中空粒子と当該遮熱層の母材を形成するシリコーン系バインダとを備え、このバインダにナノ粒子が分散し、さらに、このバインダには上記中空粒子が破砕されてなる破砕殻が含まれているから、熱収縮によって内部に発生する引張応力がバインダ中のナノ粒子及び上記破砕殻によって分散されて、不均一な応力集中が防がれるため、クラックの抑制に有利になる。
【図面の簡単な説明】
【００２１】
【図１】本発明の適用例であるエンジンの断面図。
【図２】上記エンジンのピストン頂面の遮熱層を示す断面図。
【図３】上記遮熱層の一部を拡大した断面図。
【図４】微細バルーンを含有する遮熱層の断面の走査型電子顕微鏡写真。
【図５】微細バルーンの一部が破砕された遮熱層の断面の走査型電子顕微鏡写真。
【図６】遮熱層の耐熱性の温度依存性を示すグラフ図。
【図７】遮熱層の耐熱性の膜厚依存性を示すグラフ図。
【図８】ナノ粒子を含有する遮熱層とナノ粒子を含有しない遮熱層のＴＧ曲線を示すグラフ図。
【発明を実施するための形態】
【００２２】
以下、本発明を実施するための形態を図面に基づいて説明する。以下の好ましい実施形態の説明は、本質的に例示に過ぎず、本発明、その適用物或いはその用途を制限することを意図するものではない。
【００２３】
図１において、１は遮熱層が形成される基材としてのアルミニウム合金製ピストン、２はシリンダブロック、３はシリンダヘッド、４はシリンダヘッド３の吸気ポート５を開閉する吸気バルブ、６は排気ポート７を開閉する排気バルブ、８は燃料噴射弁である。エンジンの燃焼室は、ピストン１の頂面、シリンダブロック２、シリンダヘッド３、吸排気バルブ４，６の傘部前面（燃焼室に臨む面）で形成される。ピストン１の頂面には、キャビティ９が形成されている。なお、点火プラグの図示は省略している。
【００２４】
＜遮熱層について＞
図２に示すように、ピストン１の頂面に遮熱層１１が形成されている。図３に示すように、遮熱層１１は、無機酸化物よりなる多数の中空粒子１２と、この中空粒子１２をピストン１に保持すると共に中空粒子１２間を埋めて当該遮熱層１１の母材（マトリックス）を形成するシリコーン系のバインダ１３とを備え、バインダ１３にはナノ粒子１４が分散している（図３では、ナノ粒子１４を点々で表している。）とともに、後述する破砕殻が含まれている。
【００２５】
遮熱層１１の厚さ（以下、「膜厚」という。）は、例えば、４０μｍ以上１２５μｍ以下となるように、好ましくは４０μｍ以上１００μｍ以下となるようにする。中空粒子１２としては、遮熱層１１の膜厚よりも小さいμｍオーダの粒径のものを用いる。その平均粒径は、例えば３０μｍ以下であることが好ましい。ナノ粒子１３の平均粒径は、１ｎｍ以上２００ｎｍ以下であることが好ましく、さらには、１ｎｍ以上１００ｎｍ以下であることが好ましい。
【００２６】
但し、上記数値範囲はエンジンの燃焼室の壁面に遮熱層１１を設ける場合の好ましい範囲であって、限定的なものではない。また、燃焼室の壁面以外の機器等に遮熱層を設ける場合は、中空粒子１２の粒径及び遮熱層１１の膜厚は、さらに小さく、あるいは大きくすることもできる。
【００２７】
中空粒子１２としては、ガラスバルーン、ガラスバブル、フライアッシュバルーン、シラスバルーン、シリカバルーン等のＳｉ系酸化物成分（例えば、シリカ）又はＡｌ系酸化物成分（例えば、アルミナ）を含有するセラミック系中空粒子を採用することが好ましい。特に、表面が滑らかな球状のガラスバルーンを好ましく採用することができる。
【００２８】
バインダ１３としては、例えば、メチルシリコーン樹脂、メチルフェニルシリコーン樹脂に代表される、分岐度の高い３次元ポリマーからなるシリコーン樹脂を好ましく用いることができる。シリコーン樹脂の具体例としては、例えばポリアルキルフェニルシロキサンを挙げることができる。
【００２９】
ナノ粒子１３としては、ジルコニア、アルミナ、シリカ、チタニア等の無機化合物よりなる無機ナノ粒子、Ｔｉ、Ｚｒ、Ａｌ等の金属ナノ粒子等を採用することができ、特に、シリカよりなるナノバルーンを好ましく採用することができる。
【００３０】
＜遮熱層の製造方法＞
上記遮熱層は以下に述べる方法によって製造することができる。この製造方法は、中空粒子と、バインダ用の反応性シリコーンと、ナノ粒子との混合物を調製する工程と、この混合物に超音波を印加して上記中空粒子の一部を破砕する工程と、この混合物を基材に塗布する工程と、この基材に塗布された混合物を焼成する工程とを備えている。この焼成により、反応性シリコーンを架橋硬化させて、上記基材に上記中空粒子とナノ粒子とバインダよりなる遮熱層を形成することができる。
【００３１】
ナノ粒子として、反応性シリコーンのシラノール基と反応して化学的に結合する官能基を有するシリカ等よりなるナノ粒子を採用すると、上記焼成により、反応性シリコーンを架橋硬化させるとともに、当該ナノ粒子をその官能基によって反応性シリコーンに化学的に結合させることができる。
【００３３】
以下、当該製造方法の具体例を説明する。
【００３４】
ナノ粒子と、このナノ粒子の約４倍の重量の反応性シリコーンを遊星運動する自転・公転ミキサーに投入し、自転回転数２０００ｒｐｍ×５分間の混合→５分以上の冷却を２回繰り返す固練混合を行なう。この固練混合物に残りの反応性バインダと粘稠用希釈溶媒を加え、自転回転数２０００ｒｐｍ×５分間の混合を行なう。混合はいずれも大気圧で行なうことができる。
【００３５】
得られた混合物に中空粒子を加え、シャフトジェネレータ型の刃を有するディスパーサで攪拌（４０００ｒｐｍ×１０分間）することにより、中空粒子をナノ粒子入りバインダに分散させる。この中空粒子が分散した混合物を所定の容器に入れ、超音波装置によって超音波を当該混合物に５〜６０分間印加する。これにより、中空粒子の一部が超音波破砕された遮熱材料が得られる。
【００３６】
上記遮熱材料を基材の遮熱を要する面にスプレーで塗布する。そして、その遮熱材料を加熱焼成して遮熱層を形成する。
【００３７】
＜遮熱層の評価＞
−サンプル１−
中空粒子としてのアルミノシリケート製微細バルーン（平均粒径３〜７μｍ，中空率８０％）、反応性シリコーンとしての信越化学社製シリコーン樹脂ＫＲ−２５１、並びに無機ナノ粒子としてのシリカ製ナノバルーン（平均粒径１００ｎｍ，中空率５７％）を準備した。ＫＲ−２５１は、メチル系ストレートシリコーン樹脂を二官能化させ、さらに高分子化させたものである。
【００３８】
上記準備した材料を用い、上記製造方法の具体例で説明した方法によってアルミニウム合金製の板状基材の表面に遮熱層を形成した。
【００３９】
遮熱層の膜厚は７５μｍである。微細バルーンの仕込み量は４５容量％であるが、その一部が超音波破砕されて破砕殻の状態になっているから、遮熱層における中空状態の微細バルーンの含有量は４０〜４３容量％程度になっている。ナノバルーンの含有量は１０容量％である。サンプル１を以下では「ナノバルーン＋微細バルーン破砕」と標記する。
【００４０】
−サンプル２−
中空粒子としてホウケイ酸ガラス製のガラスバルーン（平均粒径２０μｍ，中空率８０％）と、反応性シリコーンとしてのＫＲ−２５１とを準備した。このガラスバルーンとＫＲ−２５１をディスパーサで攪拌混合し、得られた混合物（遮熱材料）をサンプル１と同様に基材にスプレーで塗布し、加熱焼成して遮熱層を形成した。
【００４１】
このサンプル２の遮熱層は、ナノ粒子を含有せず、また、ガラスバルーンの破砕も行なわれていない。遮熱層の膜厚は７５μｍであり、ガラスバルーンの含有量は４８容量％である。サンプル２を以下では「ガラスバルーン」と標記する。
【００４２】
−サンプル３−
中空粒子としてガラスバルーンに代えてアルミノシリケート製微細バルーン（平均粒径３〜７μｍ，中空率８０％）を採用する他は、サンプル２と同様にして遮熱層を形成した。
【００４３】
このサンプル３の遮熱層は、ナノ粒子を含有せず、また、微細バルーンの破砕も行なわれていない。遮熱層の膜厚は７５μｍであり、微細バルーンの含有量は５０容量％である。図４は遮熱層の断面の走査型電子顕微鏡写真である。多数の水玉様のものが微細バルーンである。サンプル３を以下では「微細バルーン」と標記する。
【００４４】
−サンプル４−
中空粒子としての微細バルーンと反応性シリコーンとしてのＫＲ−２５１をディスパーサで攪拌混合した後に、微細バルーンの一部を超音波破砕する工程を追加する他は、サンプル３と同様にして遮熱層を形成した。
【００４５】
このサンプル４の遮熱層は、膜厚が７５μｍであり、ナノ粒子を含有しない。微細バルーンの仕込み量は５０容量％であるが、その一部が超音波破砕されて破砕殻の状態になっているから、遮熱層における中空状態の微細バルーンの含有量は４５〜４８容量％程度になっている。図５は遮熱層の断面の走査型電子顕微鏡写真である。半円状に写っているものが微細バルーンの破砕殻１５であり、破砕殻の内にもバインダが入っている。サンプル４を以下では「微細バルーン破砕」と標記する。
【００４６】
[耐熱試験（耐熱性の温度依存性）]
サンプル１〜４を加熱してその温度を室温から５００℃まで１時間をかけて上昇させ、５００℃に６時間保持した後に室温まで冷却するという加熱処理を行なった。これを以下では５００℃耐熱試験という。この耐熱試験前後の遮熱層の鉛筆硬度（引っ掻き硬さ）を調べた。サンプル１については、８００℃に６時間保持する８００℃耐熱試験後の鉛筆硬度についても調べた。
【００４７】
ここに、サンプル２の仕様でアルミニウム合金製ピストンに膜厚７５μｍの遮熱層を形成したケースにおいて、台上エンジンでの高負荷耐久試験（エンジン回転数４０００ｒｐｍ，スロットル全開，２００時間運転）では、遮熱層の損傷は認められなかった。この試験では、遮熱層の表面温度が４００〜４５０℃になるところ、試験後の遮熱層の鉛筆硬度は３Ｂであった。従って、上記耐熱試験後の遮熱層の鉛筆硬度が３Ｂ以上であれば、エンジン実機においても所期の耐熱性が得られると見込まれる。
【００４８】
上記耐熱試験の結果を図６に示す。まず、耐熱試験前の鉛筆硬度をみると、サンプル４（微細バルーン破砕）は、サンプル２（ガラスバルーン）及びサンプル３（微細バルーン）に比べて、鉛筆硬度が高くなっており、サンプル１（微細バルーン破砕＋ナノバルーン）は鉛筆硬度がサンプル４（微細バルーン破砕）よりもさらに高くなっている。このことから、微細バルーンの一部を破砕し破砕殻状態にしてバインダに分散させると、バインダの補強効果が得られること、また、バインダへのナノバルーンの添加によって補強効果が得られることがわかる。ナノバルーンを介してシリコーン樹脂が架橋した状態になり、補強効果が得られていると考えられる。
【００４９】
次に５００℃耐熱試験後の鉛筆硬度をみると、サンプル４（微細バルーン破砕）は、サンプル２（ガラスバルーン）及びサンプル３（微細バルーン）に比べて、鉛筆硬度が高くなっているが、「３Ｂ」までには至っていない。これに対して、サンプル１（微細バルーン破砕＋ナノバルーン）は鉛筆硬度「１Ｈ」になっている。これから、ナノバルーンの添加が耐熱性の向上に大きな効果があることがわかる。サンプル１の場合、８００℃耐熱試験後でも、鉛筆硬度が「３Ｂ」よりも硬い「Ｂ」になっている。
【００５０】
これは、熱収縮によってバインダの内部に発生する引張応力がバインダ中のナノバルーンによって分散されて、不均一な応力集中が防がれること（クラックの抑制）、ナノバルーンがバインダとしてのシリコーン樹脂のシラノール基に化学的に結合し、そのため、未反応シラノール基が少なくなっていること（バインダの熱分解がナノバルーンで抑制され、バインダの体積収縮が小さくなっていること）、並びにナノバルーンによるバインダの補強効果が得られていることによると考えられる。
【００５１】
また、５００℃耐熱試験後の鉛筆硬度について、サンプル４（微細バルーン破砕）とサンプル３（微細バルーン）の硬度差よりも、サンプル１（微細バルーン破砕＋ナノバルーン）とサンプル４（微細バルーン破砕）の硬度差の方が格段に大きい。すなわち、微細バルーンの一部を破砕することによる耐熱性向上効果よりも、ナノバルーンの添加による耐熱性向上効果の方が大きい。このことから、微細バルーンの一部を破砕しないケース、さらにはサンプル２のように中空粒子としてガラスバルーンを採用するケースにおいても、ナノバルーンを添加すれば、遮熱層の耐熱性が大きく向上することが見込まれる。
【００５２】
[耐熱試験（耐熱性の膜厚依存性）]
サンプル１〜４の各仕様において、膜厚を変えた遮熱層を形成し、５００℃耐熱試験後の遮熱層の鉛筆硬度を調べた。結果を図７に示す。
【００５３】
サンプル１〜４のいずれにおいても、膜厚が大きくなるほど鉛筆硬度が低くなっている。これは、膜厚が大きくなるほど、遮熱層表面側の熱収縮が大きくなってクラックを生じ易くなるためである。
【００５４】
そうして、各サンプルの膜厚依存性をみると、サンプル２（ガラスバルーン）及びサンプル３（微細バルーン）の場合、膜厚が３０μｍ以下程度の薄いケースでは、鉛筆硬度が「３Ｂ」よりも高いが、膜厚が厚くなると、「３Ｂ」よりも低くなっている。サンプル４（微細バルーン破砕）においても、鉛筆硬度が「３Ｂ」よりも高くなるのは、膜厚が７０μｍ以下の場合である。
【００５５】
これに対して、サンプル１（微細バルーン破砕＋ナノバルーン）では、膜厚が１００μｍを超えても、鉛筆硬度が「３Ｂ」よりも高い。これから、サンプル１の仕様であれば、遮熱層の膜厚を大きくして遮熱性能を高めることができることがわかる。
【００５６】
[耐熱試験（ナノバルーン含有量が耐熱性与える影響）]
サンプル１（微細バルーン破砕＋ナノバルーン）の仕様において、ナノバルーンの含有量を変えて８００℃耐熱試験後の鉛筆硬度を調べた。いずれも遮熱層の膜厚は７５μｍとし、微細バルーンの仕込み量は４５容量％とした。結果を表１に示す。
【００５７】
【表１】
0006390643.tif 000002
【００５８】
表１によれば、ナノバルーン含有量が少ない方が耐熱性が高いという結果になっており、遮熱層のナノバルーン含有量は１０容量％以下であることが好ましく、高熱に晒されるケースでは４容量％以下、さらには２容量％以下であること、さらには１容量％以下であることが好ましいということができる。また、表１に示す試験結果によれば、ナノバルーン含有量が１容量％であるときの耐熱性が最も良いことから、ナノバルーン含有量が０．５容量％程度であっても、高い耐熱性能が得られることが見込まれる。
【００５９】
[遮熱層の熱重量減少（ＴＧ）分析]
サンプル１（微細バルーン破砕＋ナノバルーン）の仕様で調製したナノバルーン含有量が２容量％の試料と、サンプル４（微細バルーン破砕）の仕様で調製したナノバルーン含有量が０容量％の試料について、熱重量減少分析を行なった。その結果（ＴＧ曲線）を図８に示す。図８では、「ナノバルーン」を「ナノ粒子」と表記し、含有量については「容量％」を単に「％」と表記している。
【００６０】
同図によれば、ナノバルーン含有量が２容量％のケースでは、ＴＧ曲線が０容量％のケースよりも高温側にシフトしており、ナノバルーンの添加によって、シリコーン樹脂（バインダ）の熱分解が抑制されていることがわかる。このナノバルーンの添加によるシリコーン樹脂の熱分解の抑制も、遮熱層の耐熱性向上に寄与していると認められる。
【００６１】
なお、上記実施形態では、本発明に係る遮熱層をピストン１の頂面に適用したが、これに限らず、シリンダヘッド３の下面などエンジンの燃焼室を構成する他の面に遮熱層を形成するようにしてもよい。さらには、本発明は、エンジンに限らず、その他の遮熱が要求される産業機器や民生機器にも適用することができる。
【符号の説明】
【００６２】
１    ピストン（基材）
１１    遮熱層
１２    中空粒子
１３    バインダ
１４    ナノ粒子
【図１】
0006390643.tif 000003
【図２】
0006390643.tif 000004
【図３】
0006390643.tif 000005
【図４】
0006390643.tif 000006
【図５】
0006390643.tif 000007
【図６】
0006390643.tif 000008
【図７】
0006390643.tif 000009
【図８】
0006390643.tif 000010